(57)【要約】【課題】パターン見えを改善でき、視認性の良好な導電材料、並びに該導電材料を用いたタッチパネル、及びタッチパネル機能付き表示装置の提供。【解決手段】基材の少なくとも一部上に、導電性繊維を含有する導電層を有する導電材料であって、導電層を有する導電部の反射率Ａと、導電層を有さない非導電部の反射率Ｂとの比（Ａ／Ｂ）が１．５以下である導電材料とする。前記導電層表面に対し垂直方向から走査型電子顕微鏡で導電性繊維からなるネットワーク構造を観察した際に、導電性繊維の長軸同士が該導電性繊維の短軸長さ以下に近接した近接長さＬｃの導電性繊維の長軸長さＬに対する比（Ｌｃ／Ｌ）が０．３以上である導電性繊維の本数Ｓと、導電層表面に対し垂直方向から走査型電子顕微鏡で導電性繊維からなるネットワーク構造を観察した際の導電性繊維の本数Ｓｔとの比（Ｓ／Ｓｔ）が０．７以下である態様などが好ましい。【選択図】図２
2012028183.tif 000002
【特許請求の範囲】
【請求項１】
基材と、該基材の少なくとも一部上に、導電性繊維を含有する導電層を有する導電材料であって、
前記導電層を有する導電部の４５°入射での反射率Ａと、前記導電層を有さない非導電部の４５°入射での反射率Ｂとの比（Ａ／Ｂ）が１．５以下であることを特徴とする導電材料。
【請求項２】
導電層表面に対し垂直方向から走査型電子顕微鏡で導電性繊維からなるネットワーク構造を観察した際に、前記導電性繊維の長軸同士が該導電性繊維の短軸長さ以下に近接した近接長さＬｃの導電性繊維の長軸長さＬに対する比（Ｌｃ／Ｌ）が０．３以上である導電性繊維の本数Ｓと、
導電層表面に対し垂直方向から走査型電子顕微鏡で導電性繊維からなるネットワーク構造を観察した際の導電性繊維の本数Ｓｔとの比（Ｓ／Ｓｔ）が０．７以下である請求項１に記載の導電材料。
【請求項３】
導電層の平均厚みが０．０１μｍ〜１μｍである請求項１から２のいずれかに記載の導電材料。
【請求項４】
導電層における導電性繊維以外の成分の導電性繊維に対する質量比が０．１〜５である請求項１から３のいずれかに記載の導電材料。
【請求項５】
導電性繊維が金属ナノワイヤーである請求項１から４のいずれかに記載の導電材料。
【請求項６】
金属ナノワイヤーが、銀、及び銀と銀以外の金属との合金のいずれかからなる請求項５に記載の導電材料。
【請求項７】
金属ナノワイヤーの平均短軸長さが１００ｎｍ以下であり、平均長軸長さが２μｍ以上である請求項５から６のいずれかに記載の導電材料。
【請求項８】
導電層における全可視光透過率が８５％以上である請求項１から７のいずれかに記載の導電材料。
【請求項９】
導電層における表面抵抗が０．１Ω／□〜５，０００Ω／□である請求項１から８のいずれかに記載の導電材料。
【請求項１０】
導電層がパターニングされている請求項１から９のいずれかに記載の導電材料。
【請求項１１】
請求項１から１０のいずれかに記載の導電材料を用いたことを特徴とするタッチパネル。
【請求項１２】
請求項１から１０のいずれかに記載の導電材料を用いたことを特徴とするタッチパネル機能付き表示装置。
【発明の詳細な説明】
【技術分野】
【０００１】
本発明は、導電材料、並びに該導電材料を用いたタッチパネル、及びタッチパネル機能付き表示装置に関する。
【背景技術】
【０００２】
近年、入力デバイスとして液晶パネルや電子ペーパー等の表示デバイスにタッチパネルが搭載されている。直感的な入力操作が可能であり、またキーボードやスイッチ等のメカニカルスイッチが不要であるため、タッチパネルを搭載した表示装置は広く使用されている。しかし、従来のＩＴＯを透明電極とするタッチパネルは反射率が高く、角度依存性があり、屋外等で見づらいという問題点がある。特に投影型静電容量式タッチパネルの場合、ＩＴＯからなる透明電極がパターニングされているため、パターン見えが顕著であるという課題がある。
【０００３】
このようなＩＴＯのパターン見えを軽減（ステルス化）するため、例えば下記のような軽減策が検討されている。
（１）ＩＴＯパターン間の距離を小さくすることでパターン境界を見えづらくする方法。
（２）配線材料の透明導電膜と同等な屈折率を持つ絶縁体材料を該導電膜配線の上方向、下方向、あるいは上下両方に設ける技術が提案されている（特許文献１参照）。しかし、この提案では、基板と透明導電膜の屈折率の差が大きいため、ニュートラルな色調は実現できても、透明導電膜による配線パターンをステルス化する上では、十分な効果を見出せていない。
（３）ＩＴＯ膜は干渉色が見えるため、視感度の低い干渉色になるようにＩＴＯ膜厚を調整する方法、あるいはＮｂ２Ｏ５／ＳｉＯ２／ＩＴＯ／ガラス基板のように、高屈折率層と低屈折率層を交互に積層した誘電体多層膜とすることによる光干渉効果によって、透明導電膜を見えにくくする方法が提案されている（特許文献２参照）。
（４）円偏光板を用いたデバイス表面への映り込み防止方法が提案されている（特許文献３参照）。しかし、この提案では、円偏光板が必要であるため、薄型軽量化が困難であり、また透明導電膜のシート抵抗値が２５０Ω／□と高いため、静電容量型のタッチパネルに使用する上ではＳ／Ｎ比が十分に大きく取れず、誤動作を招いてしまうという問題があった。
更に、前記（２）から（４）のように構成すると、パターン見えが軽減しても、導電材料の厚みが厚くなってしまい、導電材料の可撓性が低下してしまうという課題がある。
【０００４】
また近年、ＩＴＯ枯渇懸念より、様々な透明導電材料が開発されている。その一つとして、比較的低抵抗かつ透明性も良好であり、可撓性も良好な金属ナノワイヤーのネットワーク構造を利用した透明導電材料が開発されており、中でも銀ナノワイヤーが導電性と透明性の観点から注目されている（特許文献４参照）。しかしながら、このような銀ナノワイヤーを用いた導電材料の先行技術文献には、導電材料の反射率は勿論、パターニングや表示装置とした時の視認性、パターン見えの改善については、まったく言及されていないのが現状である。
【先行技術文献】
【特許文献】
【０００５】
【特許文献１】特開２００４−１３３７６５号公報
【特許文献２】特開２０１０−８６６８４号公報
【特許文献３】特開２００７−２７２２５９号公報
【特許文献４】特開２００９−２１５５９４号公報
【発明の概要】
【発明が解決しようとする課題】
【０００６】
本発明は、前記諸問題を解決し、以下の目的を達成することを課題とする。即ち、本発明は、パターン見えを改善でき、視認性の良好な導電材料、並びに該導電材料を用いたタッチパネル、及びタッチパネル機能付き表示装置を提供することを目的とする。
【課題を解決するための手段】
【０００７】
前記課題を解決するため本発明者らが鋭意検討を重ねた結果、導電性繊維として金属ナノワイヤーを用いた透明導電材料は反射が小さく、また反射の視野角依存性が小さいことを知見した。もともと金属自身は反射率が高いため、反射率が低い導電性繊維としての金属ナノワイヤーを用いた透明導電材料を提供するには、図１に示すように金属ナノワイヤーの長軸同士が近接して略バルク金属の反射特性にならないようにすることが必要であり、図２に示すように導電性繊維としての金属ナノワイヤーの長軸同士が近接しすぎないように長軸間距離を制御する（金属ナノワイヤーをランダムに配向する）ことにより、導電材料における導電層を有する導電部と、導電層を有さない非導電部とで、可視光線における透過率及び反射率のそれぞれの差異を小さくすることができ、その結果、タッチパネルデバイスのサイズ、パターン形状、及びパターンサイズに依らず、タッチパネルの透明電極パターンに起因する視認性を向上できることを知見した。
【０００８】
本発明は、本発明者らによる前記知見に基づくものであり、前記課題を解決するための手段としては、以下の通りである。即ち、
＜１＞  基材と、該基材の少なくとも一部上に、導電性繊維を含有する導電層を有する導電材料であって、
前記導電層を有する導電部の４５°入射での反射率Ａと、前記導電層を有さない非導電部の４５°入射での反射率Ｂとの比（Ａ／Ｂ）が１．５以下であることを特徴とする導電材料である。
＜２＞  導電層表面に対し垂直方向から走査型電子顕微鏡で導電性繊維からなるネットワーク構造を観察した際に、前記導電性繊維の長軸同士が該導電性繊維の短軸長さ以下に近接した近接長さＬｃの導電性繊維の長軸長さＬに対する比（Ｌｃ／Ｌ）が０．３以上である導電性繊維の本数Ｓと、
導電層表面に対し垂直方向から走査型電子顕微鏡で導電性繊維からなるネットワーク構造を観察した際の導電性繊維の本数Ｓｔとの比（Ｓ／Ｓｔ）が０．７以下である前記＜１＞に記載の導電材料である。
＜３＞  導電層の平均厚みが０．０１μｍ〜１μｍである前記＜１＞から＜２＞のいずれかに記載の導電材料である。
＜４＞  導電層における導電性繊維以外の成分の導電性繊維に対する質量比が０．１〜５である前記＜１＞から＜３＞のいずれかに記載の導電材料である。
＜５＞  導電性繊維が金属ナノワイヤーである前記＜１＞から＜４＞のいずれかに記載の導電材料である。
＜６＞  金属ナノワイヤーが、銀、及び銀と銀以外の金属との合金のいずれかからなる前記＜５＞に記載の導電材料である。
＜７＞  金属ナノワイヤーの平均短軸長さが１００ｎｍ以下であり、平均長軸長さが２μｍ以上である前記＜５＞から＜６＞のいずれかに記載の導電材料である。
＜８＞  導電層における全可視光透過率が８５％以上である前記＜１＞から＜７＞のいずれかに記載の導電材料である。
＜９＞  導電層における表面抵抗が０．１Ω／□〜５，０００Ω／□である前記＜１＞から＜８＞のいずれかに記載の導電材料である。
＜１０＞  導電層がパターニングされている前記＜１＞から＜９＞のいずれかに記載の導電材料である。
＜１１＞  前記＜１＞から＜１０＞のいずれかに記載の導電材料を用いたことを特徴とするタッチパネルである。
＜１２＞  前記＜１＞から＜１０＞のいずれかに記載の導電材料を用いたことを特徴とするタッチパネル機能付き表示装置である。
【発明の効果】
【０００９】
本発明によると、従来における問題を解決することができ、パターン見えを改善でき、視認性の良好な導電材料、並びに該導電材料を用いたタッチパネル、及びタッチパネル機能付き表示装置を提供することができる。
【図面の簡単な説明】
【００１０】
【図１】図１は、導電性繊維としての金属ナノワイヤー同士が近接して略バルク金属の反射特性を示す状態を示す摸式図である。
【図２】図２は、導電性繊維としての金属ナノワイヤー同士が近接しすぎないように金属ナノワイヤー同士の長軸間距離を制御した状態を示す摸式図である。
【図３】図３は、導電層表面に対し垂直方向から走査型電子顕微鏡で導電性繊維からなるネットワーク構造を観察した状態を示す模式図である。
【図４】図４は、タッチパネルの一例を示す概略断面図である。
【図５】図５は、タッチパネルの他の一例を示す概略説明図である。
【図６】図６は、図５に示すタッチパネルにおける導電体の配置例を示す概略平面図である。
【図７】図７は、タッチパネルの更に他の一例を示す概略断面図である。
【図８】図８は、本発明のタッチパネル機能付き表示装置の一例を示す概略図である。
【発明を実施するための形態】
【００１１】
（導電材料）
本発明の導電材料は、基材と、該基材の少なくとも一部上に、少なくとも導電層を有してなる。本発明の導電材料は、更に、感光層、下塗り層、ハードコート層、防汚層、ＵＶカット層、反射防止層等のその他の層を有していてもよい。
【００１２】
本発明においては、前記導電材料の導電層を有する導電部の４５°入射での反射率Ａと、前記導電材料の導電層を有さない非導電部の４５°入射での反射率Ｂとの比（Ａ／Ｂ）は、１．５以下であり、１．３以下であることが好ましい。
前記比（Ａ／Ｂ）が、１．５を超えると、導電部と非導電部のヘイズ値が異なり、パターンが見えてしまうこと、即ち視認性が劣化することがある。
前記導電材料の導電部及び前記非導電部における４５°入射での反射率は、例えば分光計（日本分光株式会社製、Ｖ−６７０絶対反射ユニット）を用いて測定することができる。
【００１３】
また、本発明においては、前記導電層を有する導電部の４５°入射での反射率Ａと、前記導電層を有さない非導電部の４５°入射での反射率Ｂとの比（Ａ／Ｂ）が、１．５以下であることを満たす上で、導電層表面に対し垂直方向から走査型電子顕微鏡で導電性繊維からなるネットワーク構造を観察した際に、前記導電性繊維の長軸同士が該導電性繊維の短軸長さ以下に近接した近接長さＬｃの導電性繊維の長軸長さＬに対する比（Ｌｃ／Ｌ）が０．３以上である導電性繊維の本数Ｓと、
導電層表面に対し垂直方向から走査型電子顕微鏡で導電性繊維からなるネットワーク構造を観察した際の導電性繊維の本数Ｓｔとの比（Ｓ／Ｓｔ）は、０．７以下であることが好ましく、０．６以下であることが好ましい。前記比（Ｓ／Ｓｔ）が、０．７を超えると、導電部の反射率が高くなり、導電部と非導電部の境界が見えてしまうこと、即ち、視認性が劣化することがある。
具体的には、各導電材料の導電層表面に対し垂直方向から走査型電子顕微鏡で導電性繊維としての金属ナノワイヤーからなるネットワーク構造を観察した際に、任意に抽出した金属ナノワイヤー３００本について、金属ナノワイヤーの長軸長さＬと、短軸長さ（直径）以下に近接した金属ナノワイヤーとの近接長Ｌｃを求め、該ＬｃをＬで割った比（Ｌｃ／Ｌ）が０．３以上である金属ナノワイヤーの本数Ｓと、各導電材料の導電層表面に対し垂直方向から走査型電子顕微鏡で導電性繊維としての金属ナノワイヤーからなるネットワーク構造を観察した際の金属ナノワイヤーの本数Ｓｔとの比（Ｓ／Ｓｔ）を求めることができる。
前記比（Ｓ／Ｓｔ）が、０．７以下であると、例えば図２に示すように、導電性繊維としての金属ナノワイヤーの長軸同士が近接しすぎないように長軸間距離が制御された状態（金属ナノワイヤーがランダムに配向した状態）となる。
ここで、前記導電性繊維の長軸同士が該導電性繊維の短軸長さ以下に近接した近接長さＬｃの導電性繊維の長軸長さＬに対する比（Ｌｃ／Ｌ）が０．３以上である導電性繊維の本数Ｓ、及び導電層表面に対し垂直方向から走査型電子顕微鏡で導電性繊維からなるネットワーク構造を観察した際の導電性繊維の本数Ｓｔについて説明する。
前記導電性繊維の長軸同士が該導電性繊維の短軸長さ以下に近接したとは、隣接する導電性繊維同士における導電性繊維間の距離が導電性繊維の直径よりも小さいことを意味する。
前記隣接する導電性繊維と導電性繊維の間の距離は、隣接する導電性繊維同士の一番近接した部分の導電性繊維の中心軸と導電性繊維の中心軸との距離を意味する。
前記近接長さＬｃは、隣接する導電性繊維同士における導電性繊維間の距離が導電性繊維の直径よりも小さい部分の長さを意味する。一部分が不連続に近接している場合は、該不連続な近接部分の合計長さを近接長さＬｃとする。
前記導電性繊維の長軸長さＬは、１本の導電性繊維の一端から他端までの長さを意味する。
前記比（Ｌｃ／Ｌ）が０．３以上であるとは、１本の導電性繊維の長軸長さの３０％以上が隣接する導電性繊維と近接していることを意味する。
したがって、図３において、導電性繊維同士が、ａで示すような場合が該当し、ｂ、ｃ、ｄ、ｅ、及びｆで示すような場合は該当しない。
【００１４】
前記比（Ｓ／Ｓｔ）が０．７以下となるように制御する方法としては、特に制限はなく、目的に応じて適宜選択することができるが、例えば導電性繊維を含む塗布液を塗布する際の塗布速度や溶剤を調整することなどが挙げられる。例えば、塗布速度を遅くすることにより導電性繊維に掛かるせん断力を小さくしたり、沸点が高い溶剤を使用したり乾燥温度を低くする、あるいは分散液の粘度を低くすることにより導電性繊維が受けたせん断力が緩和して、導電性繊維をランダムに配向させることができる。
【００１５】
前記導電材料は、上記構成を備えていればその形状、構造、大きさ等については特に制限はなく、目的に応じて適宜選択することができ、例えば、前記形状としては、膜状、シート状などが挙げられ、前記構造としては、単層構造、積層構造などが挙げられ、前記大きさとしては、用途等に応じて適宜選択することができる。
前記導電材料は、可撓性を有し、透明であることが好ましく、前記透明には、無色透明のほか、有色透明、半透明、有色半透明などが含まれる。
【００１６】
＜基材＞
前記基材の形状、構造、大きさ等については特に制限はなく、目的に応じて適宜選択することができ、例えば、前記形状としては、膜状、シート状などが挙げられる。前記構造としては、単層構造、積層構造などが挙げられる。前記大きさとしては、用途等に応じて適宜選択することができる。
【００１７】
前記基材としては、特に制限はなく、目的に応じて適宜選択することができ、例えば、透明ガラス基板、合成樹脂製シート（フィルム）、金属基板、セラミック板、光電変換素子を有する半導体基板などが挙げられる。前記基板には、所望により、シランカップリング剤等の薬品処理、プラズマ処理、イオンプレーティング、スパッタリング、気相反応法、真空蒸着などの前処理を行うことができる。
前記透明ガラス基板としては、例えば、白板ガラス、青板ガラス、シリカコート青板ガラスなどが挙げられる。
前記合成樹脂製シートとしては、例えば、ポリエチレンテレフタレート（ＰＥＴ）シート、ポリカーボネートシート、ポリエーテルスルホンシート、ポリエステルシート、アクリル樹脂シート、塩化ビニル樹脂シート、芳香族ポリアミド樹脂シート、ポリアミドイミドシート、ポリイミドシートなどが挙げられる。
前記金属基板としては、例えば、アルミニウム板、銅板、ニッケル板、ステンレス板などが挙げられる。
【００１８】
前記基材の全可視光透過率としては、７０％以上が好ましく、８５％以上がより好ましく、９０％以上が更に好ましい。前記全可視光透過率が、７０％未満であると、透過率が低く実用上問題となることがある。
なお、本発明では、基材として本発明の目的を妨げない程度に着色したものを用いることもできる。
【００１９】
前記基材の平均厚みとしては、特に制限はなく、目的に応じて適宜選択することができるが、１μｍ〜５００μｍが好ましく、３μｍ〜４００μｍがより好ましく、５μｍ〜３００μｍが更に好ましい。
前記平均厚みが、１μｍ未満であると、塗布工程でのハンドリングの困難さに起因して、歩留まりが低下することがあり、５００μｍを超えると、ポータブルなアプリケーションにおいては厚みや質量が問題となることがある。
【００２０】
＜導電層＞
前記導電層は、少なくとも導電性繊維を含有し、好ましくはバインダー、感光性化合物を含有してなり、更に必要に応じてその他の成分を含有してなる。
【００２１】
〔導電性繊維〕
前記導電性繊維の構造としては、特に制限はなく、目的に応じて適宜選択することができるが、中実構造及び中空構造のいずれかであることが好ましい。
ここで、中実構造の繊維をワイヤーと呼ぶことがあり、中空構造の繊維をチューブと呼ぶことがある。
平均短軸長さが５ｎｍ〜１，０００ｎｍであって、平均長軸長さが１μｍ〜１００μｍの導電性繊維を「ナノワイヤー」と呼ぶことがある。
また、平均短軸長さが１ｎｍ〜１，０００ｎｍ、平均長軸長さが０．１μｍ〜１，０００μｍであって、中空構造を持つ導電性繊維を「ナノチューブ」と呼ぶことがある。
前記導電性繊維の材料としては、導電性を有していれば、特に制限はなく、目的に応じて適宜選択することができるが、金属及びカーボンの少なくともいずれかであることが好ましく、これらの中でも、前記導電性繊維は、金属ナノワイヤー、金属ナノチューブ、及びカーボンナノチューブの少なくともいずれかであることが好ましい。
【００２２】
＜＜金属ナノワイヤー＞＞
−材料−
前記金属ナノワイヤーの材料としては、特に制限はなく、目的に応じて適宜選択することができ、例えば、長周期律表（ＩＵＰＡＣ１９９１）の第４周期、第５周期、及び第６周期からなる群から選ばれる少なくとも１種の金属が好ましく、第２族〜第１４族から選ばれる少なくとも１種の金属がより好ましく、第２族、第８族、第９族、第１０族、第１１族、第１２族、第１３族、及び第１４族から選ばれる少なくとも１種の金属が更に好ましく、主成分として含むことが特に好ましい。
【００２３】
−金属−
前記金属としては、例えば、銅、銀、金、白金、パラジウム、ニッケル、錫、コバルト、ロジウム、イリジウム、鉄、ルテニウム、オスミウム、マンガン、モリブデン、タングステン、ニオブ、タンテル、チタン、ビスマス、アンチモン、鉛、又はこれらの合金などが挙げられる。これらの中でも、導電性に優れる点で、銀、及び銀との合金が好ましい。
前記銀との合金で使用する金属としては、白金、オスミウム、パラジウム、イリジウムなどが挙げられる。これらは、１種単独で使用してもよく、２種以上を併用してもよい。
【００２４】
−形状−
前記金属ナノワイヤーの形状としては、特に制限はなく、目的に応じて適宜選択することができ、例えば、円柱状、直方体状、断面が多角形となる柱状など任意の形状をとることができるが、高い透明性が必要とされる用途では、円柱状や断面の多角形の角が丸まっている断面形状であることが好ましい。
前記金属ナノワイヤーの断面形状は、基材上に金属ナノワイヤー水分散液を塗布し、断面を透過型電子顕微鏡（ＴＥＭ）で観察することにより調べることができる。
【００２５】
−平均短軸長さ径及び平均長軸長さ−
前記金属ナノワイヤーの平均短軸長さ（「平均短軸径」、「平均直径」と称することがある）としては、１００ｎｍ以下が好ましく、１ｎｍ〜５０ｎｍがより好ましく、１０ｎｍ〜４０ｎｍが更に好ましく、１５ｎｍ〜３５ｎｍが特に好ましい。
前記平均短軸長さが、１ｎｍ未満であると、耐酸化性が悪化し、耐久性が悪くなることがあり、１００ｎｍを超えると、金属ナノワイヤー起因の散乱が生じ、十分な透明性を得ることができないことがある。
前記金属ナノワイヤーの平均短軸長さは、透過型電子顕微鏡（ＴＥＭ；日本電子株式会社製、ＪＥＭ−２０００ＦＸ）を用い、３００個の金属ナノワイヤーを観察し、その平均値から金属ナノワイヤーの平均短軸長さを求めた。なお、前記金属ナノワイヤーの短軸が円形でない場合の短軸長さは、最も長いものを短軸長さとした。
【００２６】
前記金属ナノワイヤーの平均長軸長さ（「平均長さ」と称することがある）としては、２μｍ以上であることが好ましく、２μｍ〜４０μｍであることがより好ましく、３μｍ〜３５μｍが更に好ましく、５μｍ〜３０μｍが特に好ましい。
前記平均長軸長さが、２μｍ未満であると、密なネットワークを形成することが難しく、十分な導電性を得ることができないことがあり、４０μｍを超えると、金属ナノワイヤーが長すぎて製造時に絡まり、製造過程で凝集物が生じてしまうことがある。
前記金属ナノワイヤーの平均長軸長さは、例えば透過型電子顕微鏡（ＴＥＭ；日本電子株式会社製、ＪＥＭ−２０００ＦＸ）を用い、３００個の金属ナノワイヤーを観察し、その平均値から金属ナノワイヤーの平均長軸長さを求めた。なお、前記金属ナノワイヤーが曲がっている場合、それを弧とする円を考慮し、その半径、及び曲率から算出される値を長軸長さとした。
【００２７】
−製造方法−
前記金属ナノワイヤーの製造方法としては、特に制限はなく、いかなる方法で製造してもよいが、以下のようにハロゲン化合物と分散添加剤とを溶解した溶媒中で加熱しながら金属イオンを還元することによって製造することが好ましい。
また、金属ナノワイヤーの製造方法としては、特開２００９−２１５５９４号公報、特開２００９−２４２８８０号公報、特開２００９−２９９１６２号公報、特開２０１０−８４１７３号公報、特開２０１０−８６７１４号公報などに記載の方法を用いることができる。
【００２８】
前記溶媒としては、親水性溶媒が好ましく、例えば、水、アルコール類、エーテル類、ケトン類などが挙げられ、これらは１種単独で使用してもよく、２種以上を併用してもよい。
前記アルコール類としては、例えば、メタノール、エタノール、プロパノール、イソプロパノール、ブタノール、エチレングリコールなどが挙げられる。
前記エーテル類としては、例えば、ジオキサン、テトラヒドロフランなどが挙げられる。
前記ケトン類としては、例えば、アセトンなどが挙げられる。
【００２９】
前記加熱時の加熱温度としては、２５０℃以下が好ましく、２０℃〜２００℃がより好ましく、３０℃〜１８０℃がより好ましく、４０℃〜１７０℃が更に好ましい。
前記加熱温度が、２０℃未満であると、前記加熱温度が低くなる程、核形成確率が下がり金属ナノワイヤーが長くなりすぎるので金属ナノワイヤーが絡みやすく、分散安定性が悪くなることがあり、２５０℃を超えると、金属ナノワイヤーの断面の角が急峻になり、塗布膜評価での透過率が低くなることがある。
必要に応じて、金属ナノワイヤーの形成過程で温度を変更してもよく、途中での温度変更により、金属ナノワイヤーの核形成の制御や再核発生の抑制、選択成長の促進による単分散性向上の効果を向上させることができる。
【００３０】
前記加熱の際には、還元剤を添加して行うことが好ましい。
前記還元剤としては、特に制限はなく、通常使用されるものの中から適宜選択することができ、例えば、水素化ホウ素金属塩、水素化アルミニウム塩、アルカノールアミン、脂肪族アミン、ヘテロ環式アミン、芳香族アミン、アラルキルアミン、アルコール、有機酸類、還元糖類、糖アルコール類、亜硫酸ナトリウム、ヒドラジン化合物、デキストリン、ハイドロキノン、ヒドロキシルアミン、エチレングリコール、グルタチオンなどが挙げられる。これらの中でも、還元糖類、その誘導体としての糖アルコール類、エチレングリコールが特に好ましい。
前記水素化ホウ素金属塩としては、例えば、水素化ホウ素ナトリウム、水素化ホウ素カリウムなどが挙げられる。
前記水素化アルミニウム塩としては、例えば、水素化アルミニウムリチウム、水素化アルミニウムカリウム、水素化アルミニウムセシウム、水素化アルミニウムベリリウム、水素化アルミニウムマグネシウム、水素化アルミニウムカルシウムなどが挙げられる。
前記アルカノールアミンとしては、例えば、ジエチルアミノエタノール、エタノールアミン、プロパノールアミン、トリエタノールアミン、ジメチルアミノプロパノールなどが挙げられる。
前記脂肪族アミンとしては、例えば、プロピルアミン、ブチルアミン、ジプロピレンアミン、エチレンジアミン、トリエチレンペンタミンなどが挙げられる。
前記ヘテロ環式アミンとしては、例えば、ピペリジン、ピロリジン、Ｎメチルピロリジン、モルホリンなどが挙げられる。
前記芳香族アミンとしては、例えば、アニリン、Ｎ−メチルアニリン、トルイジン、アニシジン、フェネチジンなどが挙げられる。
前記アラルキルアミンとしては、例えば、ベンジルアミン、キシレンジアミン、Ｎ−メチルベンジルアミンなどが挙げられる。
前記アルコールとしては、例えば、メタノール、エタノール、２−プロパノールなどが挙げられる。
前記有機酸類としては、例えば、クエン酸、リンゴ酸、酒石酸、クエン酸、コハク酸、アスコルビン酸又はそれらの塩などが挙げられる。
前記還元糖類としては、例えば、グルコース、ガラクトース、マンノース、フルクトース、スクロース、マルトース、ラフィノース、スタキオースなどが挙げられる。
前記糖アルコール類としては、例えば、ソルビトールなどが挙げられる。
【００３１】
前記還元剤によっては、機能として分散添加剤、溶媒としても働く場合があり、同様に好ましく用いることができる。
【００３２】
前記金属ナノワイヤー製造の際には、分散添加剤と、ハロゲン化合物又はハロゲン化金属微粒子とを添加して行うことが好ましい。
前記分散添加剤と、ハロゲン化合物との添加のタイミングとしては、還元剤の添加前でも添加後でもよく、金属イオンあるいはハロゲン化金属微粒子の添加前でも添加後でもよいが、単分散性のよりよい金属ナノワイヤーを得るためには、ハロゲン化合物の添加を２段階以上に分けることが好ましい。
【００３３】
前記分散添加剤としては、特に制限はなく、目的に応じて適宜選択することができ、例えば、アミノ基含有化合物、チオール基含有化合物、スルフィド基含有化合物、アミノ酸又はその誘導体、ペプチド化合物、多糖類、合成高分子、これらに由来するゲルなどが挙げられる。これらの中でも、ゼラチン、ポリビニルアルコール、メチルセルロース、ヒドロキシプロピルセルロース、ポリアルキレンアミン、ポリアクリル酸の部分アルキルエステル、ポリビニルピロリドン、ポリビニルピロリドン共重合体が特に好ましい。
前記分散添加剤として使用可能な構造については、例えば、「顔料の事典」（伊藤征司郎編、株式会社朝倉書院発行、２０００年）の記載を参照できる。
また、使用する分散添加剤の種類によって、得られる金属ナノワイヤーの形状を変化させることもできる。
【００３４】
前記ハロゲン化合物としては、臭素、塩素、ヨウ素を含有する化合物であれば特に制限はなく、目的に応じて適宜選択することができ、例えば、臭化ナトリウム、塩化ナトリウム、ヨウ化ナトリウム、ヨウ化カリウム、臭化カリウム、塩化カリウム、ヨウ化カリウム等のアルカリハライドや下記の分散添加剤と併用できる化合物が好ましい。
前記ハロゲン化合物によっては、分散添加剤として機能するものがありうるが、同様に好ましく用いることができる。
【００３５】
前記ハロゲン化合物の代替としてハロゲン化銀微粒子を使用してもよいし、ハロゲン化合物とハロゲン化銀微粒子を共に使用してもよい。
【００３６】
前記分散剤とハロゲン化合物は同一物質で併用してもよい。前記分散剤とハロゲン化合物を併用した化合物としては、例えば、アミノ基と臭化物イオンを含むＨＴＡＢ（ヘキサデシル−トリメチルアンモニウムブロミド）、アミノ基と塩化物イオンを含むＨＴＡＣ（ヘキサデシル−トリメチルアンモニウムクロライド）、アミノ基と臭化物イオン又は塩化物イオンを含むドデシルトリメチルアンモニウムブロミド、ドデシルトリメチルアンモニウムクロリド、ステアリルトリメチルアンモニウムブロミド、ステアリルトリメチルアンモニウムクロリド、デシルトリメチルアンモニウムブロミド、デシルトリメチルアンモニウムクロリド、ジメチルジステアリルアンモニウムブロミド、ジメチルジステアリルアンモニウムクロリド、ジラウリルジメチルアンモニウムブロミド、ジラウリルジメチルアンモニウムクロリド、ジメチルジパルミチルアンモニウムブロミド、ジメチルジパルミチルアンモニウムクロリド、などが挙げられる。
【００３７】
前記脱塩処理は、金属ナノワイヤーを形成した後、限外ろ過、透析、ゲルろ過、デカンテーション、遠心分離などの手法により行うことができる。
【００３８】
＜＜金属ナノチューブ＞＞
−材料−
前記金属ナノチューブの材料としては、特に制限はなく、いかなる金属であってもよく、例えば、前記した金属ナノワイヤーの材料などを使用することができる。
【００３９】
−形状−
前記金属ナノチューブの形状としては、単層であってもよく、多層であってもよいが、導電性及び熱伝導性に優れる点で単層が好ましい。
【００４０】
−平均短軸長さ、平均長軸長さ、厚み−
前記金属ナノチューブの厚み（外径と内径との差）としては、３ｎｍ〜８０ｎｍが好ましく、３ｎｍ〜３０ｎｍがより好ましい。
前記厚みが、３ｎｍ未満であると、耐酸化性が悪化し、耐久性が悪くなることがあり、８０ｎｍを超えると、金属ナノチューブ起因の散乱が生じることがある。
前記金属ナノチューブの平均長軸長さは、１μｍ〜４０μｍが好ましく、３μｍ〜３５μｍがより好ましく、５μｍ〜３０μｍが更に好ましい。
【００４１】
−製造方法−
前記金属ナノチューブの製造方法としては、特に制限はなく、目的に応じて適宜選択することができ、例えば、米国出願公開２００５／００５６１１８号明細書等に記載の方法などを用いることができる。
【００４２】
＜＜カーボンナノチューブ＞＞
前記カーボンナノチューブ（ＣＮＴ）は、グラファイト状炭素原子面（グラフェンシート）が、単層あるいは多層の同軸管状になった物質である。前記単層のカーボンナノチューブはシングルウォールナノチューブ（ＳＷＮＴ）、前記多層のカーボンナノチューブはマルチウォールナノチューブ（ＭＷＮＴ）と呼ばれ、特に、２層のカーボンナノチューブはダブルウォールナノチューブ（ＤＷＮＴ）とも呼ばれる。本発明で用いられる導電性繊維において、前記カーボンナノチューブは、単層であってもよく、多層であってもよいが、導電性及び熱伝導性に優れる点で単層が好ましい。
【００４３】
−製造方法−
前記カーボンナノチューブの製造方法としては、特に制限はなく、目的に応じて適宜選択することができ、例えば、二酸化炭素の接触水素還元、アーク放電法、レーザー蒸発法、熱ＣＶＤ法、プラズマＣＶＤ法、気相成長法、一酸化炭素を高温高圧化で鉄触媒と共に反応させて気相で成長させるＨｉＰｃｏ法等の公知の手段を用いることができる。
また、これらの方法で得られたカーボンナノチューブは、洗浄、遠心分離、ろ過、酸化、クロマトグラフ等の方法により、副生成物や触媒金属等の残留物を除去することが、高純度化されたカーボンナノチューブを得ることができる点で好ましい。
【００４４】
−アスペクト比−
前記導電性繊維のアスペクト比としては、１０以上であることが好ましい。前記アスペクト比とは、一般的には繊維状の物質の長辺と短辺との比（平均長軸長さ／平均短軸長さの比）を意味する。
前記アスペクト比の測定方法としては、特に制限はなく、目的に応じて適宜選択することができ、例えば、電子顕微鏡等により測定する方法などが挙げられる。
前記導電性繊維のアスペクト比を電子顕微鏡で測定する場合、前記導電性繊維のアスペクト比が１０以上であるか否かは、電子顕微鏡の１視野で確認できればよい。また、前記導電性繊維の長軸長さと短軸長さとを各々別に測定することによって、前記導電性繊維全体のアスペクト比を見積もることができる。
なお、前記導電性繊維がチューブ状の場合には、前記アスペクト比を算出するための直径としては、該チューブの外径を用いる。
【００４５】
前記導電性繊維のアスペクト比としては、１０以上であれば特に制限はなく、目的に応じて適宜選択することができるが、５０〜１，０００，０００が好ましく、１００〜１，０００，０００がより好ましい。
前記アスペクト比が、１０未満であると、前記導電性繊維によるネットワーク形成がなされず導電性が十分取れないことがあり、１，０００，０００を超えると、導電性繊維の形成時やその後の取り扱いにおいて、成膜前に導電性繊維が絡まり凝集するため、安定な液が得られないことがある。
【００４６】
−アスペクト比が１０以上の導電性繊維の比率−
前記アスペクト比が１０以上の導電性繊維の比率としては、全導電性組成物中に体積比で、５０％以上が好ましく、６０％以上がより好ましく、７５％以上が特に好ましい。これらの導電性繊維の割合を、以下、「導電性繊維の比率」と呼ぶことがある。
前記導電性繊維の比率が、５０％未満であると、導電性に寄与する導電性物質が減少し導電性が低下してしまうことがあり、同時に密なネットワークを形成できないために電圧集中が生じ、耐久性が低下してしまうことがある。また、導電性繊維以外の形状の粒子は、導電性に大きく寄与しない上に吸収を持つため好ましくない。特に金属の場合で、球形などのプラズモン吸収が強い場合には透明度が悪化してしまうことがある。
【００４７】
ここで、前記導電性繊維の比率は、例えば、導電性繊維が銀ナノワイヤーである場合には、銀ナノワイヤー水分散液をろ過して、銀ナノワイヤーと、それ以外の粒子とを分離し、ＩＣＰ発光分析装置を用いてろ紙に残っている銀の量と、ろ紙を透過した銀の量とを各々測定することで、導電性繊維の比率を求めることができる。ろ紙に残っている導電性繊維をＴＥＭで観察し、３００個の導電性繊維の短軸長さを観察し、その分布を調べることにより、短軸長さが２００ｎｍ以下であり、かつ長軸長さが１μｍ以上である導電性繊維であることを確認する。なお、ろ紙は、ＴＥＭ像で短軸長さが２００ｎｍ以下であり、かつ長軸長さが１μｍ以上である導電性繊維以外の粒子の最長軸を計測し、その最長軸の２倍以上であり、かつ導電性繊維の長軸の最短長以下の長さのものを用いることが好ましい。
【００４８】
ここで、前記導電性繊維の平均短軸長さ及び平均長軸長さは、例えば、透過型電子顕微鏡（ＴＥＭ）や光学顕微鏡を用い、ＴＥＭ像や光学顕微鏡像を観察することにより求めることができ、本発明においては、導電性繊維の平均短軸長さ及び平均長軸長さは、透過型電子顕微鏡（ＴＥＭ）により３００個の導電性繊維を観察し、その平均値から求めたものである。
【００４９】
＜＜バインダー＞＞
前記バインダーとしては、有機高分子重合体であって、分子（好ましくは、アクリル系共重合体を主鎖とする分子）中に少なくとも１つのアルカリ可溶性を促進する基（例えばカルボキシル基、リン酸基、スルホン酸基など）を有するアルカリ可溶性樹脂の中から適宜選択することができる。
これらの中でも、有機溶剤に可溶で弱アルカリ水溶液により現像可能なものが好ましく、また、酸解離性基を有し、酸の作用により酸解離性基が解離した時にアルカリ可溶となるものが特に好ましい。
ここで、前記酸解離性基とは、酸の存在下で解離することが可能な官能基を表す。
【００５０】
前記バインダーの製造には、例えば公知のラジカル重合法による方法を適用することができる。前記ラジカル重合法でアルカリ可溶性樹脂を製造する際の温度、圧力、ラジカル開始剤の種類及びその量、溶媒の種類等々の重合条件は、当業者において容易に設定可能であり、実験的に条件を定めることができる。
【００５１】
前記有機高分子重合体としては、側鎖にカルボン酸を有するポリマー（酸性基を有する感光性樹脂）が好ましい。
前記側鎖にカルボン酸を有するポリマーとしては、例えば特開昭５９−４４６１５号、特公昭５４−３４３２７号、特公昭５８−１２５７７号、特公昭５４−２５９５７号、特開昭５９−５３８３６号、特開昭５９−７１０４８号の各公報に記載されているような、メタクリル酸共重合体、アクリル酸共重合体、イタコン酸共重合体、クロトン酸共重合体、マレイン酸共重合体、部分エステル化マレイン酸共重合体等、並びに側鎖にカルボン酸を有する酸性セルロース誘導体、水酸基を有するポリマーに酸無水物を付加させたもの等であり、更に側鎖に（メタ）アクリロイル基を有する高分子重合体も好ましいものとして挙げられる。
【００５２】
これらの中でも、ベンジル（メタ）アクリレート／（メタ）アクリル酸共重合体、ベンジル（メタ）アクリレート／（メタ）アクリル酸／他のモノマーからなる多元共重合体が特に好ましい。
更に、側鎖に（メタ）アクリロイル基を有する高分子重合体や（メタ）アクリル酸／グリシジル（メタ）アクリレート／他のモノマーからなる多元共重合体も有用なものとして挙げられる。該ポリマーは任意の量で混合して用いることができる。
【００５３】
前記以外にも、特開平７−１４０６５４号公報に記載の、２−ヒドロキシプロピル（メタ）アクリレート／ポリスチレンマクロモノマー／ベンジルメタクリレート／メタクリル酸共重合体、２−ヒドロキシ−３−フェノキシプロピルアクリレート／ポリメチルメタクリレートマクロモノマー／ベンジルメタクリレート／メタクリル酸共重合体、２−ヒドロキシエチルメタクリレート／ポリスチレンマクロモノマー／メチルメタクリレート／メタクリル酸共重合体、２−ヒドロキシエチルメタクリレート／ポリスチレンマクロモノマー／ベンジルメタクレート／メタクリル酸共重合体、などが挙げられる。
【００５４】
前記アルカリ可溶性樹脂における具体的な構成単位としては、（メタ）アクリル酸と、該（メタ）アクリル酸と共重合可能な他の単量体とが好適である。
【００５５】
前記（メタ）アクリル酸と共重合可能な他の単量体としては、例えばアルキル（メタ）アクリレート、アリール（メタ）アクリレート、ビニル化合物などが挙げられる。これらは、アルキル基及びアリール基の水素原子は、置換基で置換されていてもよい。
前記アルキル（メタ）アクリレート又はアリール（メタ）アクリレートとしては、例えばメチル（メタ）アクリレート、エチル（メタ）アクリレート、プロピル（メタ）アクリレート、ブチル（メタ）アクリレート、イソブチル（メタ）アクリレート、ペンチル（メタ）アクリレート、ヘキシル（メタ）アクリレート、オクチル（メタ）アクリレート、フェニル（メタ）アクリレート、ベンジル（メタ）アクリレート、トリル（メタ）アクリレート、ナフチル（メタ）アクリレート、シクロヘキシル（メタ）アクリレート、ジシクロペンタニル（メタ）アクリレート、ジシクロペンテニル（メタ）アクリレート、ジシクロペンテニルオキシエチル（メタ）アクリレート、などが挙げられる。これらは、１種単独で使用してもよいし、２種以上を併用してもよい。
【００５６】
前記ビニル化合物としては、例えば、スチレン、α−メチルスチレン、ビニルトルエン、グリシジルメタクリレート、アクリロニトリル、ビニルアセテート、Ｎ−ビニルピロリドン、テトラヒドロフルフリルメタクリレート、ポリスチレンマクロモノマー、ポリメチルメタクリレートマクロモノマー、ＣＨ２＝ＣＲ１Ｒ２、ＣＨ２＝Ｃ（Ｒ１）（ＣＯＯＲ３）〔ただし、Ｒ１は水素原子又は炭素数１〜５のアルキル基を表し、Ｒ２は炭素数６〜１０の芳香族炭化水素環を表し、Ｒ３は炭素数１〜８のアルキル基又は炭素数６〜１２のアラルキル基を表す。〕、などが挙げられる。これらは、１種単独で使用してもよいし、２種以上を併用してもよい。
【００５７】
前記バインダーの重量平均分子量は、アルカリ溶解速度、膜物性等の点から、１，０００〜５００，０００が好ましく、３，０００〜３００，０００がより好ましく、５，０００〜２００，０００が更に好ましい。
ここで、前記重量平均分子量は、ゲルパーミエイションクロマトグラフィー法により測定し、標準ポリスチレン検量線を用いて求めることができる。
【００５８】
前記バインダーの含有量は、前記導電層全体に対し２５質量％〜８０質量％であることが好ましく、３０質量％〜７５質量％がより好ましく、４０質量％〜７０質量％が更に好ましい。前記含有量の範囲にあると、現像性と金属ナノワイヤーの導電性の両立が図れる。
【００５９】
−感光性化合物−
前記感光性化合物とは、露光により画像を形成する機能を導電層に付与するか、又はそのきっかけを与える化合物を意味する。具体的には、（１）露光による酸を発生する化合物（光酸発生剤）、（２）感光性のキノンジアジド化合物、（３）光ラジカル発生剤等を挙げることができる。これらは、１種単独で使用してもよいし、２種以上を併用してもよい。また、感度調整のために、増感剤などを併用して用いることもできる。
【００６０】
−−（１）光酸発生剤−−
前記（１）光酸発生剤としては、光カチオン重合の光開始剤、光ラジカル重合の光開始剤、色素類の光消色剤、光変色剤、あるいはマイクロレジスト等に使用されている活性光線又は放射線の照射により酸を発生する公知の化合物及びそれらの混合物を適宜に選択して使用することができる。
【００６１】
前記（１）光酸発生剤としては、特に制限はなく、目的に応じて適宜選択することができ、例えば、ジアゾニウム塩、ホスホニウム塩、スルホニウム塩、ヨードニウム塩、イミドスルホネート、オキシムスルホネート、ジアゾジスルホン、ジスルホン、ｏ−ニトロベンジルスルホネートなどが挙げられる。これらの中でも、スルホン酸を発生する化合物であるイミドスルホネート、オキシムスルホネート、ｏ−ニトロベンジルスルホネートが特に好ましい。
【００６２】
また、活性光線又は放射線の照射により酸を発生する基、あるいは化合物を樹脂の主鎖又は側鎖に導入した化合物、例えば、米国特許第３，８４９，１３７号明細書、独国特許第３９１４４０７号明細書、特開昭６３−２６６５３号、特開昭５５−１６４８２４号、特開昭６２−６９２６３号、特開昭６３−１４６０３８号、特開昭６３−１６３４５２号、特開昭６２−１５３８５３号、特開昭６３−１４６０２９号の各公報等に記載の化合物を用いることができる。
更に、米国特許第３,７７９,７７８号、欧州特許第１２６,７１２号等の各明細書に記載の光により酸を発生する化合物も使用することができる。
【００６３】
−−（２）キノンジアジド化合物−−
前記（２）キノンジアジド化合物としては、例えば、１，２−キノンジアジドスルホニルクロリド類、ヒドロキシ化合物、アミノ化合物などを脱塩酸剤の存在下で縮合反応させることで得られる。
【００６４】
前記（１）光酸発生剤、及び前記（２）キノンジアジド化合物の配合量は、露光部と未露光部の溶解速度差と、感度の許容幅の点から、前記バインダーの総量１００質量部に対して、１質量部〜１００質量部であることが好ましく、３質量部〜８０質量部がより好ましい。
なお、前記（１）光酸発生剤と、前記（２）キノンジアジド化合物とを併用してもよい。
【００６５】
本発明においては、前記（１）光酸発生剤の中でもスルホン酸を発生する化合物が好ましく、下記のようなオキシムスルホネート化合物が高感度である観点から特に好ましい。
【化１】
2012028183.tif 000003
【００６６】
前記（２）キノンジアジド化合物として、１，２−ナフトキノンジアジド基を有する化合物を用いると高感度で現像性が良好である。
前記（２）キノンジアジド化合物の中で下記の化合物でＤが独立して水素原子又は１，２−ナフトキノンジアジド基であるものが高感度である観点から好ましい。
【化２】
2012028183.tif 000004
【００６７】
−−（３）光ラジカル発生剤−−
前記光ラジカル発生剤は、光を直接吸収し、又は光増感されて分解反応若しくは水素引き抜き反応を起こし、重合活性ラジカルを発生する機能を有する。前記光ラジカル発生剤は波長３００ｎｍ〜５００ｎｍの領域に吸収を有するものであることが好ましい。
【００６８】
前記光ラジカル発生剤は、１種単独で用いてもよく、２種以上を併用してもよい。前記光ラジカル発生剤の含有量は、前記導電層用塗布液全固形量に対して、０．１質量％〜５０質量％であることが好ましく、０．５質量％〜３０質量％がより好ましく、１質量％〜２０質量％が更に好ましい。前記数値範囲において、良好な感度とパターン形成性が得られる。
【００６９】
前記光ラジカル発生剤としては、特に制限はなく、目的に応じて適宜選択することができ、例えば特開２００８−２６８８８４号公報に記載の化合物群が挙げられる。これらの中でも、トリアジン系化合物、アセトフェノン系化合物、アシルホスフィン（オキシド）系化合物、オキシム系化合物、イミダゾール系化合物、ベンゾフェノン系化合物が露光感度の観点から特に好ましい。
【００７０】
前記光ラジカル発生剤としては、露光感度と透明性の観点から、２−（ジメチルアミノ）−２−［（４−メチルフェニル）メチル］−１−［４−（４−モルホリニル）フェニル］−１−ブタノン、２−ベンジル−２−ジメチルアミノ−１−（４−モルフォリノフェニル）−ブタノン−１、２−メチル−１−（４−メチルチオフェニル）−２−モルフォリノプロパン−１−オン、２，２’−ビス（２−クロロフェニル）−４，４’，５，５’−テトラフェニルビイミダゾール、Ｎ，Ｎ−ジエチルアミノベンゾフェノン、１，２−オクタンジオン，１−［４−（フェニルチオ）−，２−（ｏ−ベンゾイルオキシム）］が好適である。
【００７１】
前記導電層用塗布液は、露光感度向上のために、光ラジカル発生剤と連鎖移動剤を併用してもよい。
前記連鎖移動剤としては、例えば、Ｎ，Ｎ−ジメチルアミノ安息香酸エチルエステルなどのＮ，Ｎ−ジアルキルアミノ安息香酸アルキルエステル、２−メルカプトベンゾチアゾール、２−メルカプトベンゾオキサゾール、２−メルカプトベンゾイミダゾール、Ｎ−フェニルメルカプトベンゾイミダゾール、１，３，５−トリス（３−メルカブトブチルオキシエチル）−１，３，５−トリアジン−２，４，６（１Ｈ，３Ｈ，５Ｈ）−トリオンなどの複素環を有するメルカプト化合物、ペンタエリスリトールテトラキス（３−メルカプトプロピオネート）、ペンタエリスリトールテトラキス（３−メルカプトブチレート）、１，４−ビス（３−メルカプトブチリルオキシ）ブタンなどの脂肪族多官能メルカプト化合物などが挙げられる。これらは、１種単独で使用してもよいし、２種以上を併用してもよい。
前記連鎖移動剤の含有量は、前記導電層用塗布液の全固形分に対し、０．０１質量％〜１５質量％が好ましく、０．１質量％〜１０質量％がより好ましく、０．５質量％〜５質量％が更に好ましい。
【００７２】
−その他の成分−
前記その他の成分としては、例えば架橋剤、分散剤、溶媒、界面活性剤、酸化防止剤、硫化防止剤、金属腐食防止剤、粘度調整剤、防腐剤等の各種の添加剤などが挙げられる。
【００７３】
−−架橋剤−−
前記架橋剤は、フリーラジカル又は酸及び熱により化学結合を形成し、導電層を硬化させる化合物であり、例えばメチロール基、アルコキシメチル基、アシロキシメチル基から選ばれる少なくとも１つの基で置換されたメラミン系化合物、グアナミン系化合物、グリコールウリル系化合物、ウレア系化合物、フェノール系化合物もしくはフェノールのエーテル化合物、エポキシ系化合物、オキセタン系化合物、チオエポキシ系化合物、イソシアネート系化合物、又はアジド系化合物；メタクリロイル基又はアクリロイル基などを含むエチレン性不飽和基を有する化合物、などが挙げられる。これらの中でも、膜物性、耐熱性、溶剤耐性の点でエポキシ系化合物、オキセタン系化合物、エチレン性不飽和基を有する化合物が特に好ましい。
また、前記オキセタン樹脂は、１種単独で又はエポキシ樹脂と混合して使用することができる。特にエポキシ樹脂との併用で用いた場合には反応性が高く、膜物性を向上させる観点から好ましい。
【００７４】
前記架橋剤の含有量は、前記バインダー総量１００質量部に対して、１質量部〜２５０質量部が好ましく、３質量部〜２００質量部がより好ましい。
【００７５】
−−分散剤−−
前記分散剤は、前記導電性繊維の凝集を防ぎ、分散させるために用いる。前記分散剤としては、前記導電性繊維を分散させることができれば特に制限はなく、目的に応じて適否選択することができ、例えば、市販の低分子顔料分散剤、高分子顔料分散剤を利用でき、特に高分子分散剤で導電性繊維に吸着する性質を持つものが好ましく用いられ、例えばポリビニルピロリドン、ＢＹＫシリーズ（ビックケミー社製）、ソルスパースシリーズ（日本ルーブリゾール社製など）、アジスパーシリーズ（味の素株式会社製）などが挙げられる。
前記分散剤の含有量としては、前記バインダー１００質量部に対し、０．１質量部〜５０質量部が好ましく、０．５質量部〜４０質量部がより好ましく、１質量部〜３０質量部が特に好ましい。
前記含有量が、０．１質量部未満であると、分散液中で導電性繊維が凝集してしまうことがあり、５０質量部を超えると、塗布工程において安定な液膜が形成できず、塗布ムラが発生することがある。
【００７６】
−−溶媒−−
前記溶媒としては、特に制限はなく、目的に応じて適宜選択することができ、例えば、プロピレングリコールモノメチルエーテル、プロピレングリコールモノメチルエーテルアセテート、３−エトキシプロピオン酸エチル、３−メトキシプロピオン酸メチル、乳酸エチル、３−メトキシブタノール、水、１−メトキシ−２−プロパノール、イソプロピルアセテート、乳酸メチル、Ｎ−メチルピロリドン（ＮＭＰ）、γ−ブチロラクトン（ＧＢＬ）、プロピレンカーボネート、などが挙げられる。これらは、１種単独で使用してもよいし、２種以上を併用してもよい。
【００７７】
−−金属腐食防止剤−−
前記金属腐食防止剤としては、特に制限はなく、目的に応じて適宜選択することができるが、例えばチオール類、アゾール類などが好適である。
前記金属腐食防止剤を含有することで、一段と優れた防錆効果を発揮することができる。前記金属腐食防止剤は導電層用塗布液に溶解した中に、適した溶媒で溶解した状態、又は粉末で添加するか、後述する導電層用塗布液による導電膜を作製後に、これを金属腐食防止剤浴に浸すことで付与することができる。
【００７８】
前記導電層における導電性繊維以外の成分の合計含有量Ａ（１種のみの場合は単独の含有量）と、前記導電性繊維の含有量Ｂとの質量比（Ａ／Ｂ）は、０．１〜５であることが好ましく、０．５〜３であることがより好ましい。前記質量比（Ａ／Ｂ）が、０．１未満であると、導電性繊維の凝集による導電性や透過率・ヘイズ等の光学特性の劣化、導電層の力学強度や基板との密着性の劣化、特にフォトリソグラフィを用いたパターニングで得られるパターンの品質（露光パターンの忠実再現性）の劣化等の問題を生じたりすることがある。前記質量比（Ａ／Ｂ）が、５を超えると、導電性繊維間の接触点数の減少による導電性の低下や、ヘイズ、光透過率などの光学特性の劣化を生じることがある。
【００７９】
前記導電層は、特に制限はなく、目的に応じて適宜選択することができるが、導電層用組成物を下塗り層上に塗布することにより形成することができる。
前記導電層用組成物の塗布方法としては、特に制限はなく、目的に応じて適宜選択することができ、例えば塗布法、印刷法、インクジェット法などが挙げられる。
前記塗布法としては、特に制限はなく、目的に応じて適宜選択することができ、例えばロールコート法、バーコート法、ディップコーティング法、スピンコーティング法、キャスティング法、ダイコート法、ブレードコート法、バーコート法、グラビアコート法、カーテンコート法、スプレーコート法、ドクターコート法、などが挙げられる。
前記印刷法としては、例えば凸版（活版）印刷法、孔版（スクリーン）印刷法、平版（オフセット）印刷法、凹版（グラビア）印刷法、などが挙げられる。
【００８０】
前記導電層の平均厚みは、０．０１μｍ〜１μｍであることが好ましく、０．０５μｍ〜０．５μｍであることがより好ましい。前記平均厚みが、０．０１μｍ未満であると、十分な導電性が発現できないことがあり、１μｍを超えると、高透明性が損なわれることがある。
ここで、前記導電層の平均厚みは、例えばミクロトーム切削で材料の断面を出した後ＳＥＭ観察することにより、あるいはエポキシ樹脂で包埋した後ミクロトームで作製した切片をＴＥＭ観察することにより測定することができる。なお、前記導電層の平均厚みは、１０箇所測定の平均値である。
【００８１】
＜その他の層＞
＜＜感光層＞＞
本発明においては、前記導電層が感光性材料（バインダー、感光性化合物）を含有しない場合には、前記基材と前記導電層の間、あるいは前記導電層上に感光層を有することが好ましい。
前記感光層は、バインダーを少なくとも含み、感光性化合物、更に必要に応じてその他の成分を含有してなる。
前記バインダー及び感光性化合物としては、特に制限はなく、目的に応じて適宜選択することができるが、例えば前記導電層と同様なものを用いることができる。
前記感光層の厚みは、特に制限はなく、目的に応じて適宜選択することができるが、０．０１μｍ〜１００μｍであることが好ましく、０．０５μｍ〜１０μｍであることがより好ましい。
【００８２】
＜＜下塗り層＞＞
前記下塗り層は、少なくともポリマーを含有し、更に必要に応じてその他の成分を含有してなる。
【００８３】
−ポリマー−
前記ポリマーとしては、特に制限はなく、目的に応じて適宜選択することができ、例えばゼラチン、ゼラチン誘導体、ガゼイン、寒天、でんぷん、デキストラン等の天然高分子でもよいし、ポリビニルアルコール、ポリアクリル樹脂、カルボキシメチルセルロース、ヒドロキシエチルセルロース、ポリビニルピロリドン、（メタ）アクリル酸共重合体、スチレン／ブチルアクリレート／グリシジルアクリレートからなる共重合体等の合成高分子などが挙げられる。これらは、１種単独で使用してもよいし、２種以上を併用してもよい。
【００８４】
前記その他の成分としては、特に制限はなく、目的に応じて適宜選択することができ、例えば、フィラー、界面活性剤、酸化防止剤、硫化防止剤、金属腐食防止剤、粘度調整剤、防腐剤等の各種添加剤などが挙げられる。
【００８５】
前記下塗り層は、前記ポリマー、及び必要に応じて前記その他の成分を含有する下塗り層用途布液を基材上に塗布し、乾燥させることにより形成することができる。
前記塗布方法としては、特に制限はなく、目的に応じて適宜選択することができ、例えばロールコート法、バーコート法、ディップコーティング法、スピンコーティング法、キャスティング法、ダイコート法、ブレードコート法、バーコート法、グラビアコート法、カーテンコート法、スプレーコート法、ドクターコート法、などが挙げられる。
【００８６】
＜＜ハードコート層＞＞
前記ハードコート層の形状、構造、大きさ等については特に制限はなく、目的に応じて適宜選択することができ、例えば、前記形状としては、膜状、シート状などが挙げられる。前記構造としては、単層構造、積層構造などが挙げられる。前記大きさとしては、用途等に応じて適宜選択することができる。
【００８７】
前記ハードコート層は、電離放射線硬化性の多官能化合物、及び粒子を含有し、更に必要に応じてその他の成分を含有してなる。
【００８８】
−電離放射線硬化性の多官能化合物−
前記電離放射線硬化性の多官能化合物としては、電離放射線硬化性の多官能モノマー又は電離放射線硬化性の多官能オリゴマーなどが挙げられる。
前記電離放射線硬化性の多官能モノマーや多官能オリゴマーの官能基としては、光重合性官能基、電子線重合性官能基、放射線重合性官能基などが挙げられる。これらの中でも、光重合性官能基が特に好ましい。
前記光重合性官能基としては、例えば（メタ）アクリロイル基、ビニル基、スチリル基、アリル基等の不飽和の重合性官能基などが挙げられる。これらの中でも、（メタ）アクリロイル基が特に好ましい。
前記電離放射線硬化性の多官能化合物としては、特開２００６−３０７４０号公報の段落〔００８７〕及び〔００８８〕に記載のモノマーを使用することができる。また、特開２００６−３０７４０号公報の段落〔００８９〕に記載の硬化方法を用いることができる。なお、光重合の場合には、例えば特開２００６−３０７４０号公報の段落〔００９０〕〜〔００９３〕に記載の光重合開始剤を用いることができる。
【００８９】
−粒子−
前記粒子としては、特に制限はなく、目的に応じて適宜選択することができ、例えばシリカ粒子、ＴｉＯ２粒子等の無機化合物の粒子；アクリル粒子、架橋アクリル粒子、ポリスチレン粒子、架橋スチレン粒子、メラミン樹脂粒子、ベンゾグアナミン樹脂粒子等の樹脂粒子などが挙げられる。これらの中でも、架橋スチレン粒子、架橋アクリル粒子、シリカ粒子が特に好ましい。
前記粒子の平均粒径は１．０μｍ〜１０．０μｍが好ましく、１．５μｍ〜７．０μｍがより好ましい。
【００９０】
前記ハードコート層には、更に必要に応じて屈折率を制御する目的で、高屈折率モノマー、又は光散乱を生じない大きさの無機微粒子（一次粒子の直径が１０ｎｍ〜２００ｎｍ）、或いは両者を加えることができる。前記無機微粒子には、屈折率を制御する効果に加えて、架橋反応による硬化収縮を抑える効果もある。前記無機微粒子としては、例えば特開２００６−３０７４０号公報の段落〔０１２０〕に無機フィラーとして記載されている化合物を用いることができる。
【００９１】
前記ハードコート層は、電離放射線硬化性の多官能化合物の架橋反応、又は重合反応により形成することができる。例えば、電離放射線硬化性の多官能モノマーや多官能オリゴマーを含む塗布液を基材上に塗布し、電離放射線硬化性の多官能モノマーや多官能オリゴマーを架橋反応、又は重合反応させることにより形成することができる。
【００９２】
＜パターニング処理＞
前記パターニング処理は、本発明の前記導電材料における導電層に対し、露光し、現像するものであり、露光工程と、現像工程とを含み、更に必要に応じてその他の工程を含んでなる。
【００９３】
−露光工程−
前記露光工程は、本発明の前記導電材料における少なくとも導電層を露光する工程である。
前記露光方法としては、フォトマスクを利用した面露光で行ってもよいし、レーザービームによる走査露光で行ってもよい。この際、レンズを用いた屈折式露光でも反射鏡を用いた反射式露光でもよく、コンタクト露光、プロキシミティー露光、縮小投影露光、反射投影露光などの露光方式を用いることができる。
【００９４】
−現像工程−
前記現像工程は、前記少なくとも導電層における露光部及び非露光部のいずれかを、溶媒を付与して現像する工程である。
前記現像工程において、前記基材と導電層の間に、感光層を有する場合には、前記感光層における露光部及び非露光部のいずれかを除去する。
【００９５】
前記溶媒としては、アルカリ溶液が好ましい。
前記アルカリ溶液に含まれるアルカリとしては、特に制限はなく、目的に応じて適宜選択することができ、例えばテトラメチルアンモニウムヒドロキシド、テトラエチルアンモニウムヒドロキシド、２−ヒドロキシエチルトリメチルアンモニウムハイドロオキサイド、炭酸ナトリウム、炭酸水素ナトリウム、炭酸カリウム、炭酸水素カリウム、水酸化ナトリウム、水酸化カリウムなどが挙げられる。
【００９６】
前記アルカリ溶液による付与方法としては、特に制限はなく、目的に応じて適宜選択することができ、例えば塗布、浸漬、噴霧などが挙げられる。具体的には、アルカリ溶液中に本発明の前記導電材料を浸漬する方法、本発明の前記導電材料にシャワーやスプレーを用いて有機溶剤をかけ流す方法、本発明の前記導電材料にアルカリ溶液を浸したナプキン等で塗りつける方法などが挙げられる。これらの中でも、アルカリ溶液中に本発明の前記導電材料を浸漬する方法が特に好ましい。
前記アルカリ溶液の浸漬時間は、特に制限はなく、目的に応じて適宜選択することができるが、１０秒間〜５分間であることが好ましい。
【００９７】
本発明の導電材料における導電層の表面抵抗は、０．１Ω／□〜５，０００Ω／□であることが好ましく、０．１Ω／□〜１，０００Ω／□であることがより好ましい。前記表面抵抗が低いこと自体に弊害は無いが、０．１Ω／□未満であると、光透過率の高い導電体を得るのが困難になることがあり、５，０００Ω／□を超えると、通電時に発生するジュール熱による断線を生じやすくなったり、配線の上流と下流で電圧降下が生じタッチパネルに用いる際の面積が制限されるなどの問題を生じることがある。
ここで、前記表面抵抗は、例えば表面抵抗計（三菱化学株式会社製、Ｌｏｒｅｓｔａ−ＧＰ  ＭＣＰ−Ｔ６００）を用いて、測定することができる。
【００９８】
本発明の導電材料における導電層の全可視光透過率は、８５％以上であることが好ましく、９０％以上がより好ましい。前記全可視光透過率が、８５％未満であると、タッチパネル等の画像表示媒体に用いる際に導電パターンが目立ってしまい画像の品質を損ねたり、輝度低下を補償するために消費電力を増加させる必要が生じる等の弊害が生じることがある。
ここで、前記全可視透過率は、例えば自記分光光度計（ＵＶ２４００−ＰＣ、島津製作所製）により測定することができる。
【００９９】
本発明の導電材料は、パターン見えを改善でき、視認性が良好であるので、例えばタッチパネル、ディスプレイ用電極、電磁波シールド、有機ＥＬディスプレイ用電極、無機ＥＬディスプレイ用電極、電子パーパー、フレキシブルディスプレイ用電極、集積型太陽電池、表示素子、その他の各種デバイスなどに幅広く適用される。これらの中でも、タッチパネル、タッチパネル機能付き表示装置が特に好ましい。
【０１００】
（タッチパネル）
本発明のタッチパネルは、本発明の前記導電材料(透明導電体)を有する限り特に制限はなく、目的に応じて適宜選択することができ、例えば、表面型静電容量方式タッチパネル、投射型静電容量方式タッチパネル、抵抗膜式タッチパネルなどが挙げられる。なお、タッチパネルとは、いわゆるタッチセンサ及びタッチパッドを含むものとする。
前記タッチパネルにおけるタッチパネルセンサー電極部の層構成が、２枚の透明電極を貼合する貼合方式、１枚の基材の両面に透明電極を具備する方式、片面ジャンパーあるいはスルーホール方式あるいは片面積層方式のいずれかであることが好ましい。
【０１０１】
ここで、前記表面型静電容量方式タッチパネルの一例について、図４を参照して説明する。この図４において、タッチパネル１０は、透明基板１１の表面を一様に覆うように透明導電体１２を配してなり（本発明の前記導電材料に相当）、透明基板１１の端部の透明導電体１２上に、図示しない外部検知回路との電気接続のための電極端子１８が形成されている。
なお、図４中、１３は、シールド電極となる透明導電体を示し、１４、１７は、保護膜を示し、１５は、中間保護膜を示し、１６は、グレア防止膜を示す。
透明導電体１２上の任意の点を指でタッチ等すると、前記透明導電体１２は、タッチされた点で人体を介して接地され、各電極端子１８と接地ラインとの間の抵抗値に変化が生じる。この抵抗値の変化を前記外部検知回路によって検知し、タッチした点の座標が特定される。
【０１０２】
前記表面型静電容量方式タッチパネルの他の一例について図５を用いて説明する。該図５においてタッチパネル２０は、透明基板２１の表面を覆うように配された透明導電体２２（本発明の前記導電材料に相当）と透明導電体２３と、該透明導電体２２と該透明導電体２３とを絶縁する絶縁層２４と、指等の接触対象と透明導電体２２又は透明導電体２３の間に静電容量を生じる絶縁カバー層２５からなり、指等の接触対象に対して位置検知する。構成によっては、透明導電体２２，２３を一体として構成することもでき、また、絶縁層２４又は絶縁カバー層２５を空気層として構成してもよい。
絶縁カバー層２５を指等でタッチすると、指等と透明導電体２２又は透明導電体２３の間の静電容量の値に変化が生じる。この静電容量値の変化を前記外部検知回路によって検知し、タッチした点の座標が特定される。
また、図６により、投射型静電容量方式タッチパネルとしてのタッチパネル２０を透明導電体２２と透明導電体２３とを平面から視た配置を通じて模式的に説明する。
タッチパネル２０は、Ｘ軸方向の位置を検出可能とする複数の透明導電体２２と、Ｙ軸方向の複数の透明導電体２３とが、外部端子に接続可能に配されている。透明導電体２２と透明導電体２３とは、指先等の接触対象に対し複数接触して、接触情報が多点で入力されることを可能とされる。
このタッチパネル２０上の任意の点を指でタッチ等すると、Ｘ軸方向及びＹ軸方向の座標が位置精度よく特定される。
なお、透明基板、保護層等のその他の構成としては、前記表面型静電容量方式タッチパネルの構成を適宜選択して適用することができる。また、タッチパネル２０において、複数の透明導電体２２と、複数の透明導電体２３とによる透明導電体のパターンの例を示したが、その形状、配置等としては、これらに限られない。
【０１０３】
前記抵抗膜式タッチパネルの一例について、図７を用いて説明する。該図７において、タッチパネル３０は、透明導電体３２（本発明の前記導電材料に相当）が配された基板３１と、該透明導電体３２上に複数配されたスペーサ３６と、空気層３４を介して、透明導電体３２と接触可能な透明導電体３３と、該透明導電体３３上に配される透明フィルム３５とが支持されて構成される。
このタッチパネル３０に対して、透明フィルム３５側からタッチすると、透明フィルム３５が押圧され、押し込まれた透明導電体３２と透明導電体３３とが接触し、この位置での電位変化を図示しない外部検知回路で検出することで、タッチした点の座標が特定される。
【０１０４】
（タッチパネル表示機能付き表示装置）
本発明のタッチパネル表示機能付き表示装置は、本発明の前記タッチパネルを有する以外は特に制限はなく、目的に応じて適宜選択することができる。
前記表示装置としては、液晶表示装置が好ましい。
【０１０５】
前記液晶表示装置は、カラーフィルタと、バックライトとを備え、更に必要に応じてその他の部材を備えてなる。
前記液晶表示装置については、例えば「次世代液晶ディスプレイ技術（内田  龍男編集、株式会社工業調査会  １９９４年発行）」に記載されている。本発明が適用できる液晶表示装置に特に制限はなく、例えば、前記「次世代液晶ディスプレイ技術」に記載されている色々な方式の液晶表示装置に適用できる。
前記液晶表示装置に用いられる液晶、即ち液晶化合物及び液晶組成物については特に制限はなく、いずれの液晶化合物及び液晶組成物をも使用することができる。
【０１０６】
ここで、図８に示すように、本発明のタッチパネル表示機能付き表示装置１００は、本発明の前記導電材料５（基材１と、下塗り層２と、導電層３と、ハードコート層４とを有している）と、対向基板１’とを、位置を合わせて圧着後、熱処理して組み合わせ、液晶を注入し、注入口を封止することによって製作される。このとき、液晶表示装置（カラーフィルタ）６上に形成される導電層３’も、本発明の前記導電材料における導電層３を用いてもよい。
【実施例】
【０１０７】
以下、本発明の実施例を説明するが、本発明は、これらの実施例に何ら限定されるものではない。
【０１０８】
以下の実施例において、導電層の平均厚みは、以下のようにして測定した。
＜導電層の平均厚みの測定＞
ミクロトーム切削で材料の断面を出した後ＳＥＭ観察することにより、あるいはエポキシ樹脂で包埋した後ミクロトームで作製した切片をＴＥＭ観察することにより測定した。導電層の平均厚みは、１０箇所測定の平均値である。
【０１０９】
（合成例１）
＜バインダー（Ａ−１）の合成＞
共重合体を構成するモノマー成分としてメタクリル酸（ＭＡＡ）７．７９ｇ、ベンジルメタクリレート（ＢｚＭＡ）３７．２１ｇを使用し、ラジカル重合開始剤としてアゾビスイソブチロニトリル（ＡＩＢＮ）０．５ｇを使用し、これらを溶剤としてのプロピレングリコールモノメチルエーテルアセテート（ＰＧＭＥＡ）５５．００ｇ中において重合反応させることにより、下記式で表されるバインダー（Ａ−１）のＰＧＭＥＡ溶液（固形分濃度：４５質量％）を得た。なお、重合温度は、温度６０℃乃至１００℃に調整した。
分子量はゲルパーミエイションクロマトグラフィ法（ＧＰＣ）を用いて測定した結果、ポリスチレン換算による重量平均分子量（Ｍｗ）は３０，０００、分子量分布（Ｍｗ／Ｍｎ）は２．２１であった。
【化３】
2012028183.tif 000005
【０１１０】
（調製例１）
−銀ナノワイヤー水分散液の調製−
予め、下記の添加液Ａ、Ｇ、及びＨを調製した。
〔添加液Ａ〕
硝酸銀粉末０．５１ｇを純水５０ｍＬに溶解した。その後、１Ｎのアンモニア水を透明になるまで添加した。そして、全量が１００ｍＬになるように純水を添加した。
〔添加液Ｇ〕
グルコース粉末０．５ｇを１４０ｍＬの純水で溶解して、添加液Ｇを調製した。
〔添加液Ｈ〕
ＨＴＡＢ（ヘキサデシル−トリメチルアンモニウムブロミド）粉末０．５ｇを２７．５ｍＬの純水で溶解して、添加液Ｈを調製した。
【０１１１】
次に、以下のようにして、銀ナノワイヤー水分散液を調製した。
純水４１０ｍＬを三口フラスコ内に入れ、２０℃にて攪拌しながら、添加液Ｈ  ８２．５ｍＬ、及び添加液Ｇ  ２０６ｍＬをロートにて添加した（一段目）。この液に、添加液Ａ  ２０６ｍＬを流量２．０ｍＬ／ｍｉｎ、攪拌回転数８００ｒｐｍで添加した（二段目）。その１０分間後、添加液Ｈを８２．５ｍＬ添加した（三段目）。その後、３℃／分で内温７５℃まで昇温した。その後、攪拌回転数を２００ｒｐｍに落とし、５時間加熱した。
得られた水分散物を冷却した後、限外濾過モジュールＳＩＰ１０１３（旭化成株式会社製、分画分子量６，０００）、マグネットポンプ、及びステンレスカップをシリコーン製チューブで接続し、限外濾過装置とした。
銀ナノワイヤー分散液（水溶液）をステンレスカップに入れ、ポンプを稼動させて限外濾過を行った。モジュールからの濾液が５０ｍＬになった時点で、ステンレスカップに９５０ｍＬの蒸留水を加え、洗浄を行った。前記の洗浄を伝導度が５０μＳ／ｃｍ以下になるまで繰り返した後、濃縮を行い、銀ナノワイヤー水分散液を得た。
得られた調製例１の銀ナノワイヤーについて、以下のようにして、平均短軸長さ、平均長軸長さ、アスペクト比が１０以上の銀ナノワイヤーの比率、及び銀ナノワイヤー短軸長さの変動係数を測定した。結果を表１に示す。
【０１１２】
＜銀ナノワイヤーの平均短軸長さ（平均直径）及び平均長軸長さ＞
透過型電子顕微鏡（ＴＥＭ；日本電子株式会社製、ＪＥＭ−２０００ＦＸ）を用い、３００個の銀ナノワイヤーを観察し、銀ナノワイヤーの平均短軸長さ及び平均長軸長さを求めた。
【０１１３】
＜銀ナノワイヤーの短軸長さの変動係数＞
透過型電子顕微鏡（ＴＥＭ；日本電子株式会社製、ＪＥＭ−２０００ＦＸ）を用い、銀ナノワイヤーの短軸長さを３００個観察し、ろ紙を透過した銀の量を各々測定し、短軸長さが５０ｎｍ以下であり、かつ長軸長さが５μｍ以上である銀ナノワイヤーをアスペクト比が１０以上の銀ナノワイヤーの比率（％）として求めた。
なお、銀ナノワイヤーの比率を求める際の銀ナノワイヤーの分離は、メンブレンフィルター（Ｍｉｌｌｉｐｏｒｅ社製、ＦＡＬＰ  ０２５００、孔径１．０μｍ）を用いて行った。
【０１１４】
【表１】
2012028183.tif 000006
【０１１５】
（実施例１）
＜試料Ｎｏ．１０１の導電材料の作製＞
−銀ナノワイヤーのＭＦＧ分散液（Ａｇ−１）の調製−
調製例１の銀ナノワイヤーの水分散物へ、ポリビニルピロリドン（Ｋ−３０、和光純薬工業株式会社製）と１−メトキシ−２−プロパノール（ＭＦＧ）を添加し、遠心分離の後、デカンテーションにて上澄みの水を除去し、ＭＦＧを添加し、再分散を行い、その操作を３回繰り返し、銀ナノワイヤーのＭＦＧ分散液（Ａｇ−１）を得た。最後のＭＦＧの添加量は銀の含有量が、銀１質量％となるように調節した。
【０１１６】
−ネガ型導電層用組成物の調製−
合成例１のバインダー（Ａ−１）０．２４１質量部、ＫＡＹＡＲＡＤ  ＤＰＨＡ（日本化薬株式会社製）０．２５２質量部、ＩＲＧＡＣＵＲＥ３７９（チバ・スペシャルティ・ケミカルズ株式会社製）０．０２５２質量部、架橋剤としてのＥＨＰＥ−３１５０（ダイセル化学株式会社製）０．０２３７質量部、メガファックＦ７８１Ｆ（ＤＩＣ株式会社製）０．０００３質量部、プロピレングリコールモノメチルエーテルアセテート（ＰＧＭＥＡ）０．９６１１質量部、及び１−メトキシ−２−プロパノール（ＭＦＧ）４４．３質量部、前記銀ナノワイヤーのＭＦＧ分散液（Ａｇ−１）を５４．１質量部加え、攪拌し、ネガ型導電層用組成物を調製した。
【０１１７】
−導電層の形成−
得られたネガ型導電層用組成物を、市販の二軸延伸熱固定済の厚み１００μｍのポリエチレンテレフタレート（ＰＥＴ）支持体の表面に自動バーコーター塗布機を用い、塗布速度を１ｍ／分に調整して塗布した後、室温（２５℃）で自然乾燥させて、平均厚み０．１μｍの導電層を形成した。銀ナノワイヤー量を蛍光Ｘ線分析装置（ＳＩＩ社製、ＳＥＡ１１００）にて測定したところ、０．０５ｇ／ｍ２であった。
作製した導電層において、導電性繊維以外の成分の合計含有量Ａと、導電性繊維の含有量Ｂとの質量比（Ａ／Ｂ）は０．６であった。
【０１１８】
＜試料Ｎｏ．１０２の導電材料＞
試料Ｎｏ．１０１において、自動バーコーター塗布機の塗布速度を５ｍ／分に、乾燥温度を６０℃に変えた以外は、試料Ｎｏ．１０１と同様にして、試料Ｎｏ．１０２の導電材料を作製した。
【０１１９】
＜試料Ｎｏ．１０３の導電材料＞
試料Ｎｏ．１０１において、自動バーコーター塗布機の塗布速度を１０ｍ／分に、乾燥温度を９０℃に変えた以外は、試料Ｎｏ．１０１と同様にして、試料Ｎｏ．１０３の導電材料を作製した。
【０１２０】
＜試料Ｎｏ．１０４の導電材料＞
試料Ｎｏ．１０１において、自動バーコーター塗布機の塗布速度を３０ｍ／分に、乾燥温度を１１０℃に変えた以外は、試料Ｎｏ．１０１と同様にして、試料Ｎｏ．１０４の導電材料を作製した。
【０１２１】
＜試料Ｎｏ．１０５の導電材料＞
試料Ｎｏ．１０１において、導電層の平均厚みを０．１μｍから０．５μｍに変えた以外は、試料Ｎｏ．１０１と同様にして、試料Ｎｏ．１０５の導電材料を作製した。
【０１２２】
＜試料Ｎｏ．１０６の導電材料＞
試料Ｎｏ．１０１において、導電層の平均厚みを０．１μｍから１．０μｍに変えた以外は、試料Ｎｏ．１０１と同様にして、試料Ｎｏ．１０６の導電材料を作製した。
【０１２３】
＜試料Ｎｏ．１０７の導電材料＞
試料Ｎｏ．１０１において、ＬＢ装置（フィルジェン社製、ＬＢ４０）で厚みが０．１μｍの導電層を作製した以外は、試料Ｎｏ．１０１と同様にして、試料Ｎｏ．１０７の導電材料を作製した。
【０１２４】
＜試料Ｎｏ．１０８の導電材料＞
ＩＴＯフィルム（品番６３９２８１、Ａｌｄｒｉｃｈ社製）を試料Ｎｏ．１０８の導電材料とした。
【０１２５】
−パターニング処理−
作製した各導電材料の導電層について、以下の方法により、図６に示すようなダイヤモンドパターンのパターニング処理を行った。
〔パターニング条件〕
マスク上から、高圧水銀灯ｉ線（３６５ｎｍ）を１００ｍＪ／ｃｍ２（照度２０ｍＷ／ｃｍ２）露光を行った。露光後の基板を、純水５，０００ｇに炭酸水素ナトリウム５ｇと炭酸ナトリウム２．５ｇを溶解した現像液でシャワー現像３０秒間を行った。シャワー圧は０．０４ＭＰａ、ストライプパターンが出現するまでの時間は１５秒間であった。次に、純水のシャワーでリンスした。
【０１２６】
次に、得られた各導電材料について、以下のようにして、光透過率、表面抵抗、反射率比（Ａ／Ｂ）、比（Ｓ／Ｓｔ）、視認性、及び可撓性を評価した。結果を表２に示す。
【０１２７】
＜光透過率の測定＞
得られた各導電材料を、ガードナー社製ヘイズガードプラスを用いて、Ｃ光源下のＣＩＥ視感度関数ｙについて、測定角０°で測定した。
【０１２８】
＜表面抵抗の測定＞
得られた各導電材料を、表面抵抗計（三菱化学株式会社製、Ｌｏｒｅｓｔａ−ＧＰ  ＭＣＰ−Ｔ６００）を用いて、表面抵抗を測定した。
【０１２９】
＜反射率比（Ａ／Ｂ）の測定＞
４５°入射での反射率は、分光計（日本分光社製、Ｖ−６７０絶対反射ユニット）を用いて、各導電材料の導電層を有する導電部の４５°入射での反射率Ａと、各導電材料の導電層を有さない非導電部の４５°入射での反射率Ｂとをそれぞれ測定し、反射率比（Ａ／Ｂ）を求めた。
【０１３０】
＜比（Ｓ／Ｓｔ）の測定＞
各導電材料の導電層表面に対し垂直方向から走査型電子顕微鏡で導電性繊維からなるネットワーク構造を観察した際に、任意に抽出した銀ナノワイヤー３００本について、銀ナノワイヤーの長軸長さＬと、短軸長さ（直径）以下に近接した銀ナノワイヤーとの近接長Ｌｃを求め、該ＬｃをＬで割った比（Ｌｃ／Ｌ）が０．３以上である銀ナノワイヤーの本数Ｓと、各導電材料の導電層表面に対し垂直方向から走査型電子顕微鏡で導電性繊維からなるネットワーク構造を観察した際の銀ナノワイヤーの本数Ｓｔとの比（Ｓ／Ｓｔ）を求めた。
【０１３１】
＜視認性（パターン見え）の評価＞
各導電材料について市松模様パターン（１０ｍｍ□大）を形成し、白い紙の上にパターニング後の導電材料を置き、斜め４５°から見た時のパターン視認性を下記基準で評価した。
〔評価基準〕
○：導電パターンが殆ど認識できない
△：導電パターンがあることがわかる
×：導電パターンがあることが明瞭にわかる
【０１３２】
＜可撓性の評価＞
得られた各導電材料の導電層を付与した面を外側にし、直径９ｍｍの金属棒に巻きつけ、１５秒間静置させた。巻きつけ前後の各導電材料の導電層の導電性を、表面抵抗計（三菱化学株式会社製、Ｌｏｒｅｓｔａ−ＧＰ  ＭＣＰ−Ｔ６００）を用いて測定し、下記式から抵抗変化率を求め、下記基準で評価した。なお、可撓性は、抵抗変化率の数字が小さいほど優れていることを示す。
抵抗変化率（％）＝（巻きつけ後の表面抵抗／巻きつけ前の表面抵抗）×１００
〔評価基準〕
「１」：抵抗変化率が３００％以上で、実用上問題のあるレベルである
「２」：抵抗変化率が３００％未満１５０％以上で、実用上問題のあるレベルである
「３」：抵抗変化率が１５０％未満１３０％以上で、実用上問題ないレベルである
「４」：抵抗変化率が１３０％未満１１５％以上で、実用上問題ないレベルである
「５」：抵抗変化率が１１５％未満で、実用上問題ないレベルである
【０１３３】
【表２−１】
2012028183.tif 000007
【表２−２】
2012028183.tif 000008
【０１３４】
（実施例２）
−タッチパネルの作製−
試料Ｎｏ．１０１の導電材料を用いて、『最新タッチパネル技術』（２００９年７月６日発行、株式会社テクノタイムズ）、三谷雄二監修、“タッチパネルの技術と開発”、シーエムシー出版（２００４年１２月発行）、「ＦＰＤ  Ｉｎｔｅｒｎａｔｉｏｎａｌ  ２００９  Ｆｏｒｕｍ  Ｔ−１１講演テキストブック」、「Ｃｙｐｒｅｓｓ  Ｓｅｍｉｃｏｎｄｕｃｔｏｒ  Ｃｏｒｐｏｒａｔｉｏｎ  アプリケーションノートＡＮ２２９２」等に記載の方法により、タッチパネルを作製した。
作製したタッチパネルを使用した場合、光透過率の向上により視認性に優れ、かつ導電性の向上により素手、手袋を嵌めた手、指示具のうち少なくとも一つによる文字等の入力又は画面操作に対し応答性に優れるタッチパネルを製作できることが分かった。
【産業上の利用可能性】
【０１３５】
本発明の導電材料は、パターン見えを改善でき、視認性が良好なので、例えば、タッチパネル、ディスプレイ用帯電防止、電磁波シールド、有機ＥＬディスプレイ用電極、無機ＥＬディスプレイ用電極、電子ペーパー、フレキシブルディスプレイ用電極、フレキシブルディスプレイ用帯電防止膜、太陽電池、その他の各種デバイスなどに幅広く利用可能である。
【符号の説明】
【０１３６】
１      基材
２      下塗り層
３      導電層
４      ハードコート層
５      導電材料
６      液晶表示装置
１０、２０、３０      タッチパネル
１１、２１、３１      透明基板
１２、１３、２２、２３、３２、３３      透明導電体
２４      絶縁層
２５      絶縁カバー層
１４、１７      保護膜
１５      中間保護膜
１６      グレア防止膜
１８      電極端子
３３      スペーサ
３４      空気層
３５      透明フィルム
３６      スペーサ
１００      タッチパネル機能付き表示装置
【図３】
2012028183.tif 000009
【図１】
2012028183.tif 000010
【図２】
2012028183.tif 000011
【図４】
2012028183.tif 000012
【図５】
2012028183.tif 000013
【図６】
2012028183.tif 000014
【図７】
2012028183.tif 000015
【図８】
2012028183.tif 000016